(57)【特許請求の範囲】
【請求項１】
［Ａ］重合体（Ａ１）を含む重合体成分、及び
［Ｂ］溶媒
を含有し、
重合体（Ａ１）が、下記式（２）で表される構造単位（Ｉ）を有する液浸上層膜形成用組成物。
【化１】
0005935807.tif 000029
（式（２）中、Ｒ１は、アルカリ解離性基である。Ｒ２は、炭素数１〜２０の（ｎ＋１）価の炭化水素基である。Ａは、−ＣＯ−Ｏ−＊である。＊は、Ｒ１に結合する部位を示す。ｎは、１〜３の整数である。但し、ｎが２以上の場合、複数のＲ１は、同一でも異なっていてもよい。Ｒ４は、−ＣＯ−Ｏ−である。Ｒ５は、水素原子、メチル基、ヒドロキシメチル基又はトリフルオロメチル基である。）
【請求項２】
上記Ｒ１のアルカリ解離性基が、炭素数１〜２０の１価の炭化水素基、下記式（３）で表される基、又は下記式（４）で表される基である請求項１に記載の液浸上層膜形成用組成物。
【化２】
0005935807.tif 000030
（式（３）中、Ｒ６〜Ｒ９は、水素原子、フッ素原子又はパーフルオロアルキル基である。但し、Ｒ６〜Ｒ９の少なくとも１つは、フッ素原子又はパーフルオロアルキル基である。Ｒ１０は、水素原子、フッ素原子又は１価の有機基である。
式（４）中、ａは、０又は１である。ｂは、０〜５の整数である。Ｒ１１は、フッ素原子、又はフッ素原子を含んでいてもよい１価の有機基である。但し、ｂが２以上の場合、複数のＲ１１は、同一でも異なっていてもよい。）
【請求項３】
［Ａ］重合体成分における上記構造単位（Ｉ）の含有割合が、［Ａ］重合体成分を構成する全構造単位に対して、０．１モル％以上５０モル％以下である請求項１又は請求項２に記載の液浸上層膜形成用組成物。
【請求項４】
［Ａ］重合体成分が、重合体（Ａ１）と同一又は異なる重合体中に、フッ素化アルキル基及びフッ素化ヒドロキシアルキル基からなる群より選択される少なくとも１種の基を含み、かつ上記式（１）で表される基を含まない構造単位（ＩＩ）をさらに有する請求項１又は請求項２に記載の液浸上層膜形成用組成物。
【請求項５】
［Ａ］重合体成分が、重合体（Ａ１）と同一又は異なる重合体中に、カルボキシ基、スルホ基及び下記式（１１）で表される基からなる群より選択される少なくとも１種の基を含む構造単位（ＩＩＩ）をさらに有する請求項１又は請求項２に記載の液浸上層膜形成用組成物。
【化３】
0005935807.tif 000031
（式（１１）中、Ｒ２３は、水素原子、ハロゲン原子、ニトロ基、アルキル基、１価の脂環式炭化水素基、アルコキシ基、アシル基、アラルキル基又はアリール基である。上記アルキル基、脂環式炭化水素基、アルコキシ基、アシル基、アラルキル基及びアリール基が有する水素原子の一部又は全部は置換されていてもよい。Ｒ２４は、−Ｃ（＝Ｏ）−Ｒ２５、−Ｓ（＝Ｏ）２−Ｒ２６、−Ｒ２７−ＣＮ又は−Ｒ２８−ＮＯ２である。Ｒ２５及びＲ２６は、それぞれ独立して、水素原子、アルキル基、フッ素化アルキル基、１価の脂環式炭化水素基、アルコキシ基、シアノ基、シアノメチル基、アラルキル基又はアリール基である。但し、Ｒ２５又はＲ２６とＲ２３とが互いに結合して環構造を形成していてもよい。Ｒ２７及びＲ２８は、それぞれ独立して、単結合、メチレン基又は炭素数２〜５のアルキレン基である。）
【請求項６】
［Ｂ］溶媒が、エーテル系溶媒を含む請求項１又は請求項２に記載の液浸上層膜形成用組成物。
【請求項７】
（１）基板上にレジスト膜を形成する工程、
（２）請求項１又は請求項２に記載の液浸上層膜形成用組成物を用い、上記レジスト膜上に液浸上層膜を積層する工程、
（３）フォトマスクを介する放射線の照射により、上記液浸上層膜が積層されたレジスト膜を液浸露光する工程、及び
（４）上記液浸露光されたレジスト膜を現像する工程
を有するレジストパターン形成方法。
【発明の詳細な説明】
【技術分野】
【０００１】
本発明は、液浸上層膜形成用組成物及びレジストパターン形成方法に関する。
【背景技術】
【０００２】
半導体デバイス、液晶デバイス等の各種電子デバイス構造の微細化に伴って、リソグラフィー工程におけるパターンの微細化が要求されている。現在、例えばＡｒＦエキシマレーザーを用いて線幅９０ｎｍ程度の微細なパターンを形成することができるが、今後はさらに微細なパターン形成が要求される。【０００３】
このような要求に対し、レンズとレジスト膜との間を純水やフッ素系不活性液体等の液浸媒体で満たして露光を行う液浸露光法の利用が拡大しつつある。この液浸露光法によれば、レンズの開口数（ＮＡ）の拡大が可能となり高い解像性が得られるといった利点がある。【０００４】
しかし、上記液浸露光法によるレジストパターン形成方法においては、フォトレジスト組成物の液浸媒体への溶出、レジスト膜表面に残存する液滴によるパターン欠陥の発生等の不都合がある。かかる不都合を改善すると共に、スキャンスピードの向上等を図る技術として、レジスト膜上に液浸上層膜を設ける方法が知られている（特開２００６−９１７９８号公報、国際公開第２００８／４７６７８号パンフレット及び国際公開第２００９／４１２７０号パンフレット参照）。このような液浸上層膜には、上記要求を満足するために、より優れた撥水性が要求されるが、一方でその優れた撥水性のために、レジストパターン同士の一部が繋がるブリッジ欠陥、現像残渣の付着によるブロッブ欠陥等の現像欠陥等の発生を招くおそれがあり、ひいては、レジストパターンのパターン形状の正確性を低下させるおそれがある。
【先行技術文献】
【特許文献】
【０００５】
【特許文献１】特開２００６−９１７９８号公報
【特許文献２】国際公開第２００８／４７６７８号パンフレット
【特許文献３】国際公開第２００９／４１２７０号パンフレット
【発明の概要】
【発明が解決しようとする課題】
【０００６】
本発明は、以上のような事情に基づいてなされたものであり、その目的は、撥水性、現像液に対する溶解性等の液浸上層膜としての基本特性を備え、かつレジストパターン形成におけるブリッジ欠陥、ブロッブ欠陥等の現像欠陥等を抑制することができ、優れたパターン形状を有するレジストパターンを形成することが可能な液浸上層膜形成用組成物を提供することである。
【課題を解決するための手段】
【０００７】
上記課題を解決するためになされた発明は、
［Ａ］重合体（Ａ１）を含む重合体成分、（以下、「［Ａ］重合体成分」ともいう）、及び
［Ｂ］溶媒
を含有し、
重合体（Ａ１）が、下記式（１）で表される基を含む構造単位（Ｉ）を有する液浸上層膜形成用組成物である。
【化１】
0005935807.tif 000002
（式（１）中、Ｒ１は、アルカリ解離性基である。Ｒ２は、（ｎ＋１）価の連結基である。Ａは、−ＣＯ−Ｏ−＊、−ＳＯ２−Ｏ−＊、酸素原子又は−ＮＲ３−である。Ｒ３は、水素原子又はアルカリ解離性基である。＊は、Ｒ１に結合する部位を示す。但し、Ａが酸素原子であるとき、Ｒ２のＡに直結する部位が、カルボニル基又はスルホニル基となる場合はない。ｎは、１〜３の整数である。但し、ｎが２以上の場合、複数のＲ１及びＡは、それぞれ同一でも異なっていてもよい。）【０００８】
本発明の液浸上層膜形成用組成物は、重合体（Ａ１）を含有する。重合体（Ａ１）が、上記式（１）で表されるアルカリ解離性基を有する基を含むことで、当該液浸上層膜形成用組成物から形成される液浸上層膜は、撥水性に優れ、かつアルカリ現像液に対する溶解性が良好となる。また、アルカリ現像後は、アルカリ解離性基が解離するため、液浸上層膜中のフッ素原子含有率が下がり、アルカリ現像液に対する親和性が向上すると推察される。その結果、レジストパターン形成におけるブリッジ欠陥、ブロッブ欠陥等の現像欠陥を抑制することができ、パターン形状に優れるレジストパターンを形成することが可能となる。【０００９】
上記構造単位（Ｉ）は、下記式（２）で表されることが好ましい。
【化２】
0005935807.tif 000003
（式（２）中、Ｒ５は、水素原子、メチル基、ヒドロキシメチル基又はトリフルオロメチル基である。Ｒ４は、−ＣＯ−Ｏ−、−Ｏ−ＣＯ−Ｏ−、−Ｏ−、−ＳＯ２−、−ＣＯ−ＮＨ−又は−ＳＯ２ＮＨ−である。ｎ、Ｒ１及びＲ２は、上記式（１）と同義である。）【００１０】
上記構造単位（Ｉ）が上記特定構造を有することで、当該液浸上層膜形成用組成物から形成される液浸上層膜は、撥水性により優れ、かつアルカリ現像液に対する溶解性がより良好となる。また、レジストパターン形成におけるブリッジ欠陥、ブロッブ欠陥等の現像欠陥をより効果的に抑制することができ、パターン形状により優れるレジストパターンを形成することが可能となる。【００１１】
上記Ｒ１のアルカリ解離性基は、炭素数１〜２０の１価の炭化水素基、下記式（３）で表される基又は下記式（４）で表される基であるとよい。
【化３】
0005935807.tif 000004
（式（３）中、Ｒ６〜Ｒ９は、水素原子、フッ素原子又はパーフルオロアルキル基である。但し、Ｒ６〜Ｒ９の少なくとも１つは、フッ素原子又はパーフルオロアルキル基である。Ｒ１０は、水素原子、フッ素原子又は１価の有機基である。
式（４）中、ａは、０又は１である。ｂは、０〜５の整数である。Ｒ１１は、フッ素原子、又はフッ素原子を含んでいてもよい１価の有機基である。但し、ｂが２以上の場合、複数のＲ１１は、同一でも異なっていてもよい。）【００１２】
上記Ｒ１のアルカリ解離性基が、上記特定構造であると、当該液浸上層膜形成用組成物から形成される液浸上層膜は撥水性に優れ、液浸上層膜としての基本特性を十分満足することができる。また、当該液浸上層膜形成用組成物を用いることで、パターン形状により優れるレジストパターンを形成することが可能となる。【００１３】
［Ａ］重合体成分における上記構造単位（Ｉ）の含有割合は、［Ａ］重合体成分を構成する全構造単位に対して、０．１モル％以上５０モル％以下であることが好ましい。構造単位（Ｉ）の含有割合を０．１モル％以上とすることで、当該液浸上層膜形成用組成物から形成される液浸上層膜は、さらに優れた撥水性を有し、５０モル％以下とすることで、［Ａ］重合体成分のアルカリ現像液への溶解性に優れると共に、剥がれ耐性にも優れる。【００１４】
［Ａ］重合体成分は、重合体（Ａ１）と同一又は異なる重合体中に、フッ素化アルキル基及びフッ素化ヒドロキシアルキル基からなる群より選択される少なくとも１種の基を含み、かつ上記式（１）で表される基を含まない構造単位（ＩＩ）をさらに有することが好ましい。［Ａ］重合体成分が、フッ素原子を含む構造単位（ＩＩ）をさらに有することで、当該液浸上層膜形成用組成物から形成される液浸上層膜は、さらに優れた撥水性を有し、液浸上層膜としての基本特性を十分満足することができる。【００１５】
［Ａ］重合体成分は、重合体（Ａ１）と同一又は異なる重合体中に、カルボキシ基、スルホ基及び下記式（１１）で表される基からなる群より選択される少なくとも１種の基を含むことが好ましい。
【化４】
0005935807.tif 000005
（式（１１）中、Ｒ２３は、水素原子、ハロゲン原子、ニトロ基、アルキル基、１価の脂環式炭化水素基、アルコキシ基、アシル基、アラルキル基又はアリール基である。上記アルキル基、脂環式炭化水素基、アルコキシ基、アシル基、アラルキル基及びアリール基が有する水素原子の一部又は全部は置換されていてもよい。Ｒ２４は、−Ｃ（＝Ｏ）−Ｒ２５、−Ｓ（＝Ｏ）２−Ｒ２６、−Ｒ２７−ＣＮ又は−Ｒ２８−ＮＯ２である。Ｒ２５及びＲ２６は、それぞれ独立して、水素原子、アルキル基、フッ素化アルキル基、１価の脂環式炭化水素基、アルコキシ基、シアノ基、シアノメチル基、アラルキル基又はアリール基である。但し、Ｒ２５又はＲ２６とＲ２３とが互いに結合して環構造を形成していてもよい。Ｒ２７及びＲ２８は、それぞれ独立して、単結合、メチレン基又は炭素数２〜５のアルキレン基である。）【００１６】
［Ａ］重合体成分が極性の高いスルホ基、カルボキシ基又は上記式（１１）で表される基を含むことで、当該液浸上層膜形成用組成物から形成される液浸上層膜の除去性及び剥がれ耐性が向上する。その結果、当該液浸上層膜形成用組成物を用いると、ブリッジ欠陥、ブロッブ欠陥等の現像欠陥をさらに抑制することができ、パターン形状により優れるレジストパターンを形成することが可能となる。【００１７】
［Ｂ］溶媒は、エーテル系溶媒を含むことが好ましい。レジスト膜はエーテル系溶媒には溶解し難いため、当該液浸上層膜形成用組成物をレジスト膜上に塗布した際に、液浸上層膜形成用組成物中の溶媒によりレジスト膜表面が侵食されるという不都合を防止することができる。【００１８】
本発明のレジストパターン形成方法は、
（１）基板上にレジスト膜を形成する工程、
（２）当該液浸上層膜形成用組成物を用い、上記レジスト膜上に液浸上層膜を積層する工程、
（３）フォトマスクを介する放射線の照射により、上記液浸上層膜が積層されたレジスト膜を液浸露光する工程、及び
（４）上記液浸露光されたレジスト膜を現像する工程
を有する。【００１９】
当該レジストパターン形成方法によると、ブリッジ欠陥、ブロッブ欠陥等の現像欠陥を抑制することができ、パターン形状により優れるレジストパターンを形成することができる。
【発明の効果】
【００２０】
本発明の液浸上層膜形成用組成物及びレジストパターン形成方法によると、撥水性、現像液に対する溶解性等の基本特性を十分満足した液浸上層膜を形成することができ、かつレジストパターン形成におけるブリッジ欠陥、ブロッブ欠陥等の現像欠陥を抑制することができ、パターン形状に優れるレジストパターンを形成することが可能となる。従って、これらは、今後ますます微細化が進行する電子デバイス製造におけるリソグラフィー工程に好適に用いることができる。
【発明を実施するための形態】
【００２１】
＜液浸上層膜形成用組成物＞
本発明の液浸上層膜形成用組成物は、［Ａ］重合体成分及び［Ｂ］溶媒を含有する。当該液浸上層膜形成用組成物は、本発明の効果を損なわない限り、［Ａ］重合体成分、［Ｂ］溶媒に加えて、任意成分を含有していてもよい。以下、各成分について詳述する。
【００２２】
＜［Ａ］重合体成分＞
［Ａ］重合体成分は、重合体（Ａ１）を含む。この重合体（Ａ１）は、上記式（１）で表される基を含む構造単位（Ｉ）を有する重合体である。［Ａ］重合体成分は、重合体（Ａ１）のみからなっていてもよく、重合体（Ａ１）以外にも、構造単位（Ｉ）を有さない重合体（Ａ２）を含んでいてもよい。［Ａ］重合体成分は、重合体を１種又は２種以上含んでいてもよい。
［Ａ］重合体成分が、上記式（１）で表されるアルカリ解離性基を有する基を含むことで、当該液浸上層膜形成用組成物から形成される液浸上層膜は、撥水性に優れ、かつアルカリ現像液に対する溶解性が良好となる。その結果、レジストパターン形成におけるブリッジ欠陥、ブロッブ欠陥等の現像欠陥を抑制することができ、パターン形状に優れるレジストパターンを形成することが可能となる。
【００２３】
また、［Ａ］重合体成分は、重合体（Ａ１）と同一又は異なる重合体中に、上記構造単位（Ｉ）に加えて、フッ素化アルキル基及びフッ素化ヒドロキシアルキル基からなる群より選択される少なくとも１種の基を含み、かつ上記式（１）で表される基を含まない構造単位（ＩＩ）、及び／又はスルホ基、カルボキシ基及び上記式（１１）で表される基からなる群より選択される少なくとも１種の構造単位（ＩＩＩ）をさらに有することが好ましい。また、［Ａ］重合体成分は、本発明の効果を損なわない限り、これらの構造単位以外にその他の構造単位を有してもよい。なお、［Ａ］重合体成分は、各構造単位を１種単独で有していてもよいし、２種以上有していてもよい。
【００２４】
重合体（Ａ１）としては、上記構造単位（Ｉ）に加えて、フッ素化アルキル基及びフッ素化ヒドロキシアルキル基からなる群より選択される少なくとも１種の基を含み、かつ上記式（１）で表される基を含まない構造単位（ＩＩ）をさらに有することが好ましい。また、重合体（Ａ１）は、本発明の効果を損なわない限り、これらの構造単位以外にその他の構造単位を有してもよい。なお、重合体（Ａ１）は、各構造単位を１種単独で有していてもよいし、２種以上有していてもよい。
【００２５】
構造単位（Ｉ）を有さない重合体（Ａ２）としては、スルホ基、カルボキシ基及び上記式（１１）で表される基からなる群より選択される少なくとも１種の構造単位（ＩＩＩ）を有することが好ましい。
【００２６】
［Ａ］重合体成分において、重合体（Ａ１）とは互いに異なる重合体（Ａ２）が極性の高いスルホ基、カルボキシ基又は上記式（１１）で表される基を含むと、当該液浸上層膜形成用組成物において、撥水性の高い重合体（Ａ１）成分を液浸上層膜表面に偏在化させることができる。それにより、当該液浸上層膜形成用組成物から形成される液浸上層膜は、撥水性等の基本特性を十分に満足することができる。また、重合体（Ａ２）が、極性の高いスルホ基、カルボキシ基又は上記式（１１）で表される基を含むと、アルカリ現像時のアルカリへの可溶性に優れ、現像時の欠陥抑制の効果が高い。重合体（Ａ２）が構造単位（ＩＩＩ）を有する場合、この構造単位（ＩＩＩ）以外に、フッ素化アルキル基及びフッ素化ヒドロキシアルキル基からなる群より選択される少なくとも１種の基を含み、かつ上記式（１）で表される基を含まない構造単位（ＩＩ）をさらに有することが好ましい。また、重合体（Ａ２）は、本発明の効果を損なわない限り、その他の構造単位を有していてもよい。なお、重合体（Ａ２）は、各構造単位を1種単独で有していてもよいし、２種以上を有していてもよい。
以下、各構造単位について、詳述する。
【００２７】
［構造単位（Ｉ）］
構造単位（Ｉ）は、上記式（１）で表される基を含む構造単位である。構造単位（Ｉ）は、構造単位中に上記式（１）で表される基を１個又は複数個有していてもよく、複数種有していてもよい。
【００２８】
上記式（１）中、Ｒ１は、アルカリ解離性基である。Ｒ２は、（ｎ＋１）価の連結基である。Ａは、−ＣＯ−Ｏ−＊、−ＳＯ２−Ｏ−＊、酸素原子又は−ＮＲ３−である。Ｒ３は、水素原子又はアルカリ解離性基である。＊は、Ｒ１に結合する部位を示す。但し、Ａが酸素原子であるとき、Ｒ２のＡに直結する部位が、カルボニル基又はスルホニル基となる場合はない。ｎは、１〜３の整数である。但し、ｎが２以上の場合、複数のＲ１及びＡは、それぞれ同一でも異なっていてもよい。
【００２９】
上記Ｒ１で表されるアルカリ解離性基としては、レジストパターン形成方法の現像工程において用いられるアルカリ現像液によって解離する基であって、フッ素原子を含むものであっても、フッ素原子を含まないものであってもよく、特に限定されないが、炭素数１〜２０の１価の炭化水素基、上記式（３）で表される基、又は上記式（４）で表される基であることが好ましい。上記Ｒ１のアルカリ解離性基が上記特定の基であることで、当該液浸上層膜形成用組成物から形成される液浸上層膜の撥水性を向上させることができる。また、アルカリ解離性基がフッ素原子を含む場合、現像工程においては、アルカリ現像液によりフッ素原子を含む上記アルカリ解離性基が解離するため、フッ素原子含有率が低減し、ブリッジ欠陥、ブロッブ欠陥等の現像欠陥をさらに抑制することができる。
【００３０】
上記Ｒ１で表される炭素数１〜２０の１価の炭化水素基としては、例えば炭素数１〜１０のアルキル基、炭素数４〜２０の脂環式炭化水素基、炭素数６〜２０の芳香族炭化水素基等が挙げられる。
【００３１】
上記炭素数１〜１０のアルキル基としては、例えばメチル基、エチル基、プロピル基、ｎ−ブチル基、ｉ−ブチル基、ｎ−ペンチル基、ｉ−ペンチル基、ｎ−へキシル基、ｉ−へキシル基等が挙げあれる。
【００３２】
上記炭素数４〜２０の脂環式炭化水素基としては、例えばシクロブチル基、シクロペンチル基、シクロへキシル基、ノルボルニル基、アダマンチル基等が挙げられる。
【００３３】
上記炭素数６〜２０の芳香族炭化水素基としては、例えばフェニル基、ナフチル基等が挙げられる。
【００３４】
上記１価の炭化水素基としては、これらの中で、炭素数１〜１０のアルキル基が好ましく、メチル基、エチル基がより好ましく、メチル基がさらに好ましい。
【００３５】
上記式（３）中、Ｒ６〜Ｒ９は、水素原子、フッ素原子又はパーフルオロアルキル基である。但し、Ｒ６〜Ｒ９の少なくとも１つは、フッ素原子又はパーフルオロアルキル基である。Ｒ１０は、水素原子、フッ素原子又は１価の有機基である。
【００３６】
上記Ｒ６〜Ｒ９で表されるパーフルオロアルキル基としては、例えば、トリフルオロメチル基、パーフルオロエチル基、パーフルオロｎ−プロピル基、パーフルオロｉ−プロピル基、パーフルオロｎ−ブチル基、パーフルオロｉ−ブチル基、パーフルオロｔ−ブチル基、パーフルオロシクロヘキシルメチル基等が挙げられる。
【００３７】
上記Ｒ１０で表される１価の有機基としては、例えば炭素数１〜１０のアルキル基、炭素数４〜２０の脂環式炭化水素基、炭素数６〜２０の芳香族炭化水素基等が挙げられる。
【００３８】
上記炭素数１〜１０のアルキル基としては、例えばメチル基、エチル基、プロピル基、ｎ−ブチル基、ｉ−ブチル基、ｎ−ペンチル基、ｉ−ペンチル基、ｎ−へキシル基、ｉ−へキシル基等が挙げあれる。
【００３９】
上記炭素数４〜２０の脂環式炭化水素基としては、例えばシクロブチル基、シクロペンチル基、シクロへキシル基、ノルボルニル基、アダマンチル基等が挙げられる。
【００４０】
上記炭素数６〜２０の芳香族炭化水素基としては、例えばフェニル基、ナフチル基等が挙げられる。
【００４１】
上記式（３）で表される基としては、例えば、２，２−ジフルオロエチル基、２，２，２−トリフルオロエチル基、２，２，３，３，３−ペンタフルオロエチル基、２，２，３，３，４，４，４−ヘキサフルオロエチル基、１，１，１−トリフルオロ２−プロピル基、１，１，１，３，３，３−ヘキサフルオロ−２−プロピル基等が挙げられる。これらの中で、２，２，２−トリフルオロエチル基、２，２，３，３，３−ペンタフルオロエチル基、１，１，１，３，３，３−ヘキサフルオロ−２−プロピル基が好ましい。
【００４２】
上記式（４）中、ａは、０又は１である。ｂは、０〜５の整数である。Ｒ１１は、フッ素原子又はフッ素原子を含んでいてもよい１価の有機基である。但し、ｂが２以上の場合、複数のＲ１１は同一でも異なっていてもよい。また、少なくとも１つのＲ１１は、フッ素原子又はフッ素原子を含む１価の有機基であることが好ましい。
【００４３】
上記Ｒ１１で表されるフッ素原子を含んでいてもよい１価の有機基としては、例えば炭素数１〜１０のアルキル基、炭素数１〜１０のアルコキシ基、炭素数１〜１０のアシル基、炭素数１〜１０のアシロキシ基等が挙げられる。なお、これらの基が有する水素原子の一部又は全部は、フッ素原子で置換されていてもよい。
【００４４】
上記炭素数１〜１０のアルキル基としては、例えば上記Ｒ１で表される炭素数１〜１０のアルキル基と同様の基等が挙げられる。
【００４５】
上記炭素数１〜１０のアルコキシ基としては、例えばメトキシ基、エトキシ基、ｎ−プロポキシ基、ｉ−プロポキシ基、ｎ−ブトキシ基、ｔ−ブトキシ基等が挙げられる。
【００４６】
上記炭素数１〜１０のアシル基としては、例えばホルミル基、アセチル基、プロピオニル基、ブチリル基、バレリル基、トリオイル基、カプロイル基等が挙げられる。
【００４７】
上記炭素数１〜１０のアシロキシ基としては、例えばアセトキシ基、エチリルオキシ基、ブチリルオキシ基、ｔ−ブチリルオキシ基、ｔ−アミリルオキシ基、ｎ−ヘキサンカルボニロキシ基、ｎ−オクタンカルボニロキシ基等が挙げられる。
【００４８】
ａとしては、１が好ましい。ｂとしては、０〜３の整数が好ましく、０〜２の整数がより好ましく、１及び２がさらに好ましい。
【００４９】
上記式（４）で表される基としては、フェニル基、トリル基、フルオロフェニル基、フルオロベンジル基、ジフルオロベンジル基、トリフルオロメチルベンジル基等が挙げられる。これらの中で、ジフルオロベンジル基、トリフルオロメチルベンジル基が好ましい。
【００５０】
上記Ｒ１としては、これらのうち、炭素数１〜４のアルキル基、上記式（３）においてＲ７、Ｒ９及びＲ１０がフッ素原子又はトリフルオロメチル基であり、Ｒ６が水素原子であり、Ｒ８が水素原子又はトリフルオロメチル基である基、フッ素化ベンジル基がさらに好ましい。
【００５１】
上記Ｒ２で表される（ｎ＋１）価の連結基としては、例えば炭素数１〜２０の（ｎ＋１）価の炭化水素基、炭素数１〜２０の（ｎ＋１）価のフッ素化炭化水素基、−Ｏ−、−Ｓ−、−ＣＯＯ−、−ＯＣＯ−、−ＳＯ２−、−ＣＯ−、これらを組み合わせてなる基等が挙げられる。
【００５２】
炭素数１〜２０の（ｎ＋１）価の炭化水素基としては、炭素数１〜１０の（ｎ＋１）価の直鎖状又は分岐状の炭化水素基、炭素数４〜２０の（ｎ＋１）価の脂環式炭化水素基、炭素数６〜２０の（ｎ＋１）価の芳香族炭化水素基等が挙げられる。
【００５３】
上記炭素数１〜１０の（ｎ＋１）価の直鎖状又は分岐状の炭化水素基としては、例えばメタン、エタン、プロパン、ブタン、ペンタン、ヘキサン、オクタン等のアルカンから、（ｎ＋１）個の水素原子を除いた基等が挙げられる。これらのうち、メチレン基、メタントリイル基、エタントリイル基、ｉ−プロパンテトライル基が好ましい。
【００５４】
上記炭素数４〜２０の（ｎ＋１）価の脂環式炭化水素基としては、例えば、
シクロプロパン、シクロブタン、シクロペンタン、シクロヘキサン、シクロヘプタン、シクロオクタン、シクロデカン、メチルシクロヘキサン、エチルシクロヘキサン等の単環式飽和炭化水素から、（ｎ＋１）個の水素原子を除いた基；
シクロブテン、シクロペンテン、シクロヘキセン、シクロヘプテン、シクロオクテン、シクロデセン、シクロペンタジエン、シクロヘキサジエン、シクロオクタジエン、シクロデカジエン等の単環式不飽和炭化水素から、（ｎ＋１）個の水素原子を除いた基；
ビシクロ［２．２．１］ヘプタン、ビシクロ［２．２．２］オクタン、トリシクロ［５．２．１．０２，６］デカン、テトラシクロ［６．２．１．１３，６．０２，７］ドデカン、アダマンタン等の多環式飽和炭化水素から、（ｎ＋１）個の水素原子を除いた基；
ビシクロ［２．２．１］ヘプテン、ビシクロ［２．２．２］オクテン、トリシクロ［５．２．１．０２，６］デセン、テトラシクロ［６．２．１．１３，６．０２，７］ドデセン等の多環式不飽和炭化水素から、（ｎ＋１）個の水素原子を除いた基等が挙げられる。
【００５５】
上記炭素数６〜２０の（ｎ＋１）価の芳香族炭化水素基としては、例えばベンゼン、トルエン、キシレン、ナフタレン、アントラセン等の芳香族炭化水素から、（ｎ＋１）個の水素原子を除いた基等が挙げられる。
【００５６】
また、炭素数１〜２０の（ｎ＋１）価のフッ素化炭化水素基としては、上記の炭素数１〜２０の（ｎ＋１）価の炭化水素基で例示された基の水素原子の少なくとも一部がフッ素原子で置換された基を挙げられる。
【００５７】
また、これらの炭化水素基及びフッ素化炭化水素基と、−Ｏ−、−Ｓ−、−ＣＯＯ−、−ＯＣＯ−、−ＳＯ２−、−ＣＯ−、からなる群より選択される少なくとも１種の基とを組み合わせてなる基としては、脂環式炭化水素基及びフッ素化脂環式炭化水素基の環構造に−Ｏ−、−Ｓ−、−ＣＯＯ−、−ＯＣＯ−、−ＳＯ２−及び−ＣＯ−からなる群より選択される少なくとも１種の基が含まれるもの等が挙げられる。
【００５８】
上記−Ｏ−と炭素数１〜２０の炭化水素基とから構成される環構造としては、炭素数３〜８の環状エーテル構造等を挙げることができる。
【００５９】
上記−Ｓ−と炭素数１〜２０の炭化水素基とから構成される環構造としては、炭素数３〜８の環状チオエーテル構造等をあげることができる。
【００６０】
上記−ＣＯＯ−と炭素数１〜２０の炭化水素基とから構成される環構造としては、炭素数３〜８のラクトン構造等を挙げることができる。
【００６１】
上記−ＣＯ−と炭素数１〜２０の炭化水素基とから構成される環構造としては、炭素数３〜８の環状ケトン構造等を挙げることができる。
【００６２】
上記−ＳＯ２−と炭素数１〜２０の炭化水素基とから構成される環構造としては、炭素数３〜８の環状スルホニル構造等をあげることができる。
【００６３】
上記Ａで表される基が−ＮＲ３−である場合のＲ３のアルカリ解離性基としては、レジストパターン形成方法の現像工程において用いられるアルカリ現像液によって解離する基であれば特に限定されないが、例えば上記Ｒ１で表されるアルカリ解離性基と同様の基等が挙げられる。
【００６４】
上記Ａとしては、−ＣＯ−Ｏ−であることが好ましい。
【００６５】
構造単位（Ｉ）としては、上記式（２）で表される構造単位（以下、「構造単位（Ｉ−１）」ともいう）であることが好ましい。上記式（２）中、Ｒ５は、水素原子、メチル基、ヒドロキシメチル基又はトリフルオロメチル基である。Ｒ４は、−ＣＯ−Ｏ−、−Ｏ−ＣＯ−Ｏ−、−Ｏ−、−ＳＯ２−、−ＣＯ−ＮＨ−又は−ＳＯ２ＮＨ−である。ｎ、Ｒ１及びＲ２は、上記式（１）と同義である。
【００６６】
構造単位（Ｉ）としては、例えば下記式（１−１）〜（１−１５）で表される構造単位等が挙げられる。
【００６７】
【化５】
0005935807.tif 000006
【００６８】
上記式（１−１）〜（１−１５）中、Ｒ５は、上記式（２）と同義である。
【００６９】
これらのうち、上記式（１−１）〜（１−４）で表される構造単位、上記式（１−８）で表される構造単位及び上記式（１−１１）〜（１−１５）で表される構造単位が好ましい。
【００７０】
構造単位（Ｉ）を与える単量体としては、例えば下記式で表される化合物等が挙げられる。
【００７１】
【化６】
0005935807.tif 000007
【００７２】
［Ａ］重合体成分における構造単位（Ｉ）の含有割合としては、［Ａ］重合体成分を構成する全構造単位に対して、通常、０．１モル％以上５０モル％以下であり、好ましくは０．３モル％以上２０モル％以下であり、より好ましくは０.５モル％以上１０モル％以下である。構造単位（Ｉ）の含有割合を０．１モル％以上とすることで、当該液浸上層膜形成用組成物から形成される液浸上層膜は、さらに優れた撥水性を有し、５０モル％以下とすることで、［Ａ］重合体成分のアルカリ現像液への溶解性に優れると共に、剥がれ耐性にも優れる。
重合体（Ａ１）における構造単位（Ｉ）の含有割合としては、０．１モル％以上３０モル％以下が好ましく、０．５モル％以上２０モル％以下がより好ましく、１モル％以上１０モル％以下がさらに好ましい。構造単位（Ｉ）の含有割合を上記範囲とすることで、当該液浸上層膜形成用組成物から得られる液浸上層膜は、撥水性を十分満足し、かつレジストパターン形成におけるブリッジ欠陥、ブロッブ欠陥等の現像欠陥をより抑制することができる。
【００７３】
［構造単位（ＩＩ）］
構造単位（ＩＩ）は、フッ素化アルキル基及びフッ素化ヒドロキシアルキル基からなる群より選択される少なくとも１種の基を含み、かつ上記式（１）で表される基を含まない構造単位である。［Ａ］重合体成分が、フッ素原子を含む構造単位（ＩＩ）をさらに有することで、当該液浸上層膜形成用組成物から形成される液浸上層膜は、さらに優れた撥水性を有し、液浸上層膜としての基本特性を十分満足することができる。
【００７４】
構造単位（ＩＩ）としては、例えば下記式（５）〜（７）で表される構造単位（以下、「構造単位（ＩＩ−１）〜（ＩＩ−３）」ともいう）等が挙げられる。
【００７５】
【化７】
0005935807.tif 000008
【００７６】
上記式（５）中、Ｒ１２は、水素原子、メチル基、フッ素原子又はトリフルオロメチル基である。Ｒ１３は、２価の連結基である。
上記式（６）中、Ｒ１４は、水素原子、メチル基、フッ素原子又はトリフルオロメチル基である。Ｒ１５は、炭素数１〜１０のフッ素化アルキル基又は炭素数３〜１０のフッ素化脂環式炭化水素基である。
上記式（７）中、Ｒ１６は、水素原子、メチル基、フッ素原子又はトリフルオロメチル基である。Ｒ１７は、２価の連結基である。Ｒ１８は、炭素数１〜２０のフッ素化アルキル基である。
【００７７】
上記式（５）中、Ｒ１３で表される２価の連結基としては、例えば、炭素数１〜１２の直鎖状又は分岐状の２価の炭化水素基、炭素数４〜１２の２価の脂環式炭化水素基、これらを組み合わせてなる基等が挙げられる。
【００７８】
上記炭素数１〜１２の直鎖状又は分岐状の２価の炭化水素基としては、例えば、メチレン基、エチレン基、ｎ−プロピレン基、ｉ−プロピレン基、ｎ−ブチレン基、ｉ−ブチレン基、ｎ−ペンチレン基、ｉ−ペンチレン基等が挙げられる。これらのうち、炭素数１〜３の２価の炭化水素基が好ましく、メチレン基、エチレン基、ｎ−プロピレン基、ｉ−プロピレン基がより好ましい。
【００７９】
上記炭素数４〜１２の２価の脂環式炭化水素基としては、例えばシクロブチレン基、シクロペンチレン基、シクロヘキシレン基、シクロオクチレン基等の単環の脂環式炭化水素基；ノルボルニレン基、アダマンチレン基等の２〜４員環を有する多環の脂環式炭化水素基等が挙げられる。これらのうち、ノルボルニレン基及びアダマンチレン基が好ましい。
【００８０】
上記式（６）中、Ｒ１５で表される炭素数１〜１０のフッ素化アルキル基としては、例えばメチル基、エチル基、プロピル基、ｎ−ブチル基、ｉ−ブチル基、ｎ−ペンチル基、ｉ−ペンチル基、ｎ−ヘキシル基、ｉ−ヘキシル基等のアルキル基が有する水素原子の少なくとも１つがフッ素原子で置換された基等が挙げられる。
【００８１】
上記Ｒ１５で表される炭素数３〜１０のフッ素化脂環式炭化水素基としては、例えばシクロプロピル基、シクロブチル基、シクロペンチル基、シクロへキシル基、ノルボルニル基、アダマンチル基等が有する水素原子の少なくとも１つがフッ素原子で置換された基等が挙げられる。
【００８２】
上記式（７）中、Ｒ１７で表される２価の連結基としては、例えば上記Ｒ１３で表される２価の連結基として例示した基と同様の基等が挙げられる。
【００８３】
上記Ｒ１８で表される炭素数１〜２０のフッ素化アルキル基としては、例えばメチル基、エチル基、ｎ−プロピル基、ｉ−プロピル基、ｎ−ブチル基、ｉ−ブチル基、ｎ−ペンチル基、ｉ−ペンチル基、ｎ−ヘキシル基、ｉ−ヘキシル基、ｎ−デシル基、ｉ−デシル基、ｎ−ドデシル基、ｉ−ドデシル基等のアルキル基が有する水素原子の少なくとも１つがフッ素原子で置換された基等が挙げられる。
【００８４】
構造単位（ＩＩ−１）としては、例えば下記式（２−１）〜（２−８）で表される構造単位等が挙げられる。
【００８５】
【化８】
0005935807.tif 000009
【００８６】
上記式（２−１）〜（２−８）中、Ｒ１２は、上記式（５）と同義である。
【００８７】
これらの中で、上記式（２−４）及び（２−８）で表される構造単位が好ましい。
【００８８】
構造単位（ＩＩ−２）としては、例えば下記式（２−９）〜（２−１４）で表される構造単位等が挙げられる。
【００８９】
【化９】
0005935807.tif 000010
【００９０】
上記式（２−９）〜（２−１４）中、Ｒ１４は、上記式（６）と同義である。
【００９１】
これらの中で、上記式（２−９）及び（２−１１）で表される構造単位が好ましい。
【００９２】
構造単位（ＩＩ−３）としては、例えば下記式（２−１５）〜（２−１７）で表される構造単位等が挙げられる。
【００９３】
【化１０】
0005935807.tif 000011
【００９４】
上記式（２−１５）〜（２−１７）中、Ｒ１６は、上記式（７）と同義である。
【００９５】
これらの中で、上記式（２−１５）で表される構造単位が好ましい。
【００９６】
構造単位（ＩＩ）を与える単量体としては、例えば下記式で表される化合物等が挙げられる。
【００９７】
【化１１】
0005935807.tif 000012
【００９８】
［Ａ］重合体成分における構造単位（ＩＩ）の含有割合としては、［Ａ］重合体成分を構成する全構造単位に対して、３０モル％以上１００モル％未満が好ましく、４０モル％以上９９.５モル％以下がより好ましく、５０モル％以上９９モル％以下がさらに好ましい。［Ａ］重合体成分における構造単位（ＩＩ）の含有割合を上記範囲とすることで、当該液浸上層膜形成用組成物から形成される液浸上層膜の撥水性及び除去性により優れる。
【００９９】
重合体（Ａ１）が構造単位（ＩＩ）を含む場合には、構造単位（ＩＩ）の含有割合は、４０モル％以上１００モル％未満が好ましく、６０モル％以上１００モル％未満がより好ましく、８０モル％以上１０モル％未満がさらに好ましい。構造単位（ＩＩ）の含有割合を上記範囲とすることで、当該液浸上層膜形成用組成物から得られる液浸上層膜は、撥水性を十分満足することができる。
【０１００】
重合体（Ａ２）が構造単位（ＩＩ）を含む場合には、構造単位（ＩＩ）の含有割合は、３０モル％以上１００モル％未満が好ましく、４０モル％以上９９．５モル％以下がより好ましく、５０モル％以上９９モル％以下がさらに好ましい。構造単位（ＩＩ）の含有割合を上記範囲とすることで、当該液浸上層膜形成用組成物から得られる液浸上層膜の撥水性等の基本特性を十分に満足することができる。
【０１０１】
［構造単位（ＩＩＩ）］
構造単位（ＩＩＩ）は、カルボキシ基、スルホ基及び上記式（１１）で表される基からなる群より選択される少なくとも１種の基を含む構造単位である。
構造単位（ＩＩＩ）のうち、スルホ基を含む構造単位（以下、「構造単位（ＩＩＩ−１）」ともいう）としては、例えば下記式（８）で表される構造単位（以下、「構造単位（ＩＩＩ−１−１）」ともいう）等が挙げられる。
【０１０２】
【化１２】
0005935807.tif 000013
【０１０３】
上記式（８）中、Ｒ１９は、水素原子、メチル基、フッ素原子又はトリフルオロメチル基である。Ｒ２０は、単結合又は２価の連結基である。
【０１０４】
上記Ｒ２０で表される２価の連結基としては、例えば酸素原子、硫黄原子、炭素数１〜６の２価の直鎖状又は分岐状の炭化水素基、炭素数４〜１２の２価の脂環式炭化水素基、炭素数６〜１２の２価の芳香族炭化水素基、カルボニル基、エステル基、−ＮＨ−、これらの基を組み合わせてなる基等が挙げられる。
【０１０５】
上記炭素数１〜６の２価の直鎖状又は分岐状の炭化水素基としては、例えばメチレン基、エタンジイル基、プロパンジイル基、ブタンジイル基等が挙げられる。
【０１０６】
上記炭素数４〜１２の２価の脂環式炭化水素基としては、例えばシクロブタンジイル基、シクロペンタンジイル基、シクロヘキサンジイル基、ノルボルニレン基、アダマンチレン基等が挙げられる。
【０１０７】
上記炭素数６〜１２の２価の芳香族炭化水素基としては、例えばフェニレン基、ナフチレン基等が挙げられる。
【０１０８】
構造単位（ＩＩＩ−１−１）としては、例えば下記式で表される構造単位等が挙げられる。
【０１０９】
【化１３】
0005935807.tif 000014
【０１１０】
上記式中、Ｒ１９は上記式（８）と同義である。
【０１１１】
これらの中で、ビニルスルホン酸に由来する構造単位、（メタ）アクリロイルアミノプロピルスルホン酸に由来する構造単位が好ましい。
【０１１２】
構造単位（ＩＩＩ−１−１）を与える単量体としては、下記式で表される化合物等が挙げられる。
【０１１３】
【化１４】
0005935807.tif 000015
【０１１４】
構造単位（ＩＩＩ）のうち、カルボキシ基を含む構造単位（以下、「構造単位（ＩＩＩ−２）」ともいう）としては、例えば下記式（９）で表される構造単位（以下、「構造単位（ＩＩＩ−２−１）」ともいう）、下記式（１０）で表される構造単位（以下、「構造単位（ＩＩＩ−２−２）」ともいう）等が挙げられる。
【０１１５】
【化１５】
0005935807.tif 000016
【０１１６】
上記式（９）及び（１０）中、Ｒ２１は、水素原子、フッ素原子、メチル基又はトリフルオロメチル基である。Ｒ２２は、２価の連結基である。
【０１１７】
上記Ｒ２２で表される２価の連結基としては、例えば炭素数１〜６の直鎖状若しくは分岐状の２価の炭化水素基、炭素数４〜１２の２価の脂環式炭化水素基、炭素数６〜１２の２価の芳香族炭化水素基、これらの基とエステル基を組み合わせてなる基等が挙げられる。
【０１１８】
上記炭素数１〜６の直鎖状若しくは分岐状の２価の炭化水素基、炭素数４〜１２の２価の脂環式炭化水素基、炭素数６〜１２の２価の芳香族炭化水素基については、上記Ｒ２０で表されるそれぞれの基についての説明を適用できる。
【０１１９】
構造単位（ＩＩＩ−２−１）としては、例えば下記式で表される構造単位等が挙げられる。
【０１２０】
【化１６】
0005935807.tif 000017
【０１２１】
上記式中、Ｒ２１は、上記式（９）と同義である。
【０１２２】
これらの中で、カルボキシシクロヘキシル（メタ）アクリレートに由来する構造単位が好ましい。
【０１２３】
構造単位（ＩＩＩ−２−１）又は構造単位（ＩＩＩ−２−２）を与える単量体としては、例えば下記式で表される化合物等が挙げられる。
【０１２４】
【化１７】
0005935807.tif 000018
【０１２５】
次に、構造単位（ＩＩＩ）のうち、上記式（１１）で表される基を含む構造単位（以下、「構造単位（ＩＩＩ−３）」ともいう）について説明する。
【０１２６】
上記式（１１）中、Ｒ２３は、水素原子、ハロゲン原子、ニトロ基、アルキル基、１価の脂環式炭化水素基、アルコキシ基、アシル基、アラルキル基又はアリール基である。上記アルキル基、脂環式炭化水素基、アルコキシ基、アシル基、アラルキル基及びアリール基が有する水素原子の一部又は全部は置換されていてもよい。Ｒ２４は、−Ｃ（＝Ｏ）−Ｒ２５、−Ｓ（＝Ｏ）２−Ｒ２６、−Ｒ２７−ＣＮ又は−Ｒ２８−ＮＯ２である。Ｒ２５及びＲ２６は、それぞれ独立して、水素原子、アルキル基、フッ素化アルキル基、１価の脂環式炭化水素基、アルコキシ基、シアノ基、シアノメチル基、アラルキル基又はアリール基である。但し、Ｒ２５又はＲ２６とＲ２３とが互いに結合して環構造を形成していてもよい。Ｒ２７及びＲ２８は、それぞれ独立して、単結合、メチレン基又は炭素数２〜５のアルキレン基である。
【０１２７】
上記Ｒ２３で表されるハロゲン原子としては、例えば、フッ素原子、塩素原子、臭素原子、ヨウ素原子等が挙げられる。この中で、フッ素原子及び塩素原子が好ましい。
【０１２８】
上記Ｒ２３で表されるアルキル基としては、例えば、メチル基、エチル基、ｎ−プロピル基、ｎ−ブチル基等の直鎖状のアルキル基；ｉ−プロピル基、ｉ−ブチル基、ｓｅｃ−ブチル基、ｔ−ブチル基等の分岐状のアルキル基等が挙げられる。上記アルキル基としては、炭素数１〜２０のアルキル基が好ましい。
【０１２９】
上記Ｒ２３で表される１価の脂環式炭化水素基としては、例えば、シクロペンチル基、シクロヘキシル基等の単環の脂環式炭化水素基；アダマンチル基、ノルボルニル基、テトラシクロデカニル基等の多環の脂環式炭化水素基等が挙げられる。上記脂環式炭化水素基としては、炭素数３〜２０の脂環式炭化水素基が好ましい。
【０１３０】
上記Ｒ２３で表されるアルコキシ基としては、例えば、メトキシ基、エトキシ基等が挙げられる。上記アルコキシ基としては、炭素数１〜２０のアルコキシ基が好ましい。
【０１３１】
上記Ｒ２３で表されるアシル基としては、例えば、アセチル基、プロピオニル基等が挙げられる。上記アシル基としては、炭素数２〜２０のアシル基が好ましい。
【０１３２】
上記Ｒ２３で表されるアラルキル基としては、例えば、ベンジル基、フェネチル基、ナフチルメチル基等が挙げられる。上記アラルキル基としては、炭素数７〜１２のアラルキル基が好ましい。
【０１３３】
上記Ｒ２３で表されるアリール基としては、例えば、フェニル基、トリル基、ジメチルフェニル基、２，４，６−トリメチルフェニル基、ナフチル基等が挙げられる。上記アリール基としては、炭素数６〜１０のアリール基が好ましい。
【０１３４】
上記Ｒ２３で表されるアルキル基、１価の脂環式炭化水素基、アルコキシ基、アシル基、アラルキル基及びアリール基が有していてもよい置換基としては、例えば、フッ素原子、塩素原子等のハロゲン原子、ヒドロキシル基、ニトロ基、シアノ基等が挙げられる。
【０１３５】
上記Ｒ２３としては、当該液浸上層膜形成用組成物から形成される上層膜の現像液溶解性と剥がれ耐性とをバランスさせる観点から、この中でも、水素原子、炭素数１〜５のアルキル基、炭素数１〜５のアルコキシ基及び炭素数２〜５のアシル基が好ましく、水素原子、メチル基、エチル基、アセチル基がさらに好ましい。
【０１３６】
Ｒ２４が−Ｃ（＝Ｏ）−Ｒ２５及び−Ｓ（＝Ｏ）２−Ｒ２６の場合、Ｒ２５及びＲ２６で表されるアルキル基、１価の脂環式炭化水素基、アルコキシ基、アラルキル基及びアリール基としては、例えば、上記Ｒ２３のそれぞれの基として例示したものと同様の基等が挙げられる。また、Ｒ２５及びＲ２６で表されるフッ素化アルキル基としては、例えば、上記Ｒ２３のアルキル基として例示した基の水素原子の少なくとも１つがフッ素原子で置換された基等が挙げられる。これらの中でも、Ｒ２５及びＲ２６としては、水素原子、アルキル基が好ましく、水素原子、メチル基、エチル基がより好ましい。
【０１３７】
上記Ｒ２５又はＲ２６とＲ２３とが互いに結合して形成する環構造を含む基としては、Ｒ２５又はＲ２６とＲ２３とがそれぞれ結合する炭素原子を含み、かつオキソ基を有する炭素数５〜１２の２価の脂環式炭化水素基が好ましい。
【０１３８】
Ｒ２４が、−Ｒ２７−ＣＮ及び−Ｒ２８−ＮＯ２の場合、Ｒ２７及びＲ２８としては、単結合、メタンジイル基又はエタンジイル基が好ましい。
【０１３９】
上記式（１１）で表される基としては、下記式（１１−１）〜（１１−８）で表される基が好ましい。
【０１４０】
【化１８】
0005935807.tif 000019
【０１４１】
上記式（１１−１）〜（１１−８）中、＊は結合部位を示す。
【０１４２】
構造単位（ＩＩＩ−３）としては、例えば、上記式（１１）で表される基を有する（メタ）アクリル酸エステル誘導体、（メタ）アクリルアミド誘導体、ビニルエーテル誘導体、オレフィン誘導体又はスチレン誘導体等に由来する構造単位等が挙げられる。この中で、（メタ）アクリル酸エステル誘導体由来の構造単位が好ましい。すなわち、構造単位（ＩＩＩ−３）としては、下記式（１２）で表される構造単位（以下、「構造単位（ＩＩＩ−３−１）」ともいう）が好ましい。
【０１４３】
【化１９】
0005935807.tif 000020
【０１４４】
上記式（１２）中、Ｒ２３及びＲ２４は、上記式（１１）と同義である。ｍは、１〜３の整数である。Ｒ２３及びＲ２４がそれぞれ複数の場合、複数のＲ２３及びＲ２４はそれぞれ同一でも異なっていてもよい。Ｒ３０は、（ｍ＋１）価の連結基である。Ｒ２９は、水素原子、メチル基、フッ素原子又はトリフルオロメチル基である。
【０１４５】
上記Ｒ２９としては、構造単位（ＩＩＩ−３）を与える単量体の共重合性等の観点から、水素原子、メチル基が好ましく、メチル基がより好ましい。
【０１４６】
上記Ｒ３０で表される（ｍ＋１）価の連結基としては、例えば、２価の連結基（ｎが１の場合）としては、アルカンジイル基、２価の脂環式炭化水素基、アルケンジイル基、アレーンジイル基等が挙げられる。なお、これらの基が有する水素原子の一部又は全部は、フッ素原子や塩素原子等のハロゲン原子、シアノ基等で置換されていてもよい。
【０１４７】
上記アルカンジイル基としては、例えば、メタンジイル基、エタンジイル基、プロパンジイル基、ブタンジイル基、ヘキサンジイル基、オクタンジイル基等が挙げられる。上記アルカンジイル基としては、炭素数１〜８のアルカンジイル基が好ましい。
【０１４８】
上記２価の脂環式炭化水素基としては、例えば、シクロペンタンジイル基、シクロヘキサンジイル基等の単環の脂環式炭化水素基；ノルボルナンジイル基、アダマンタンジイル基等の多環の脂環式炭化水素等が挙げられる。上記２価の脂環式炭化水素基としては、炭素数５〜１２の脂環式炭化水素基が好ましい。
【０１４９】
上記アルケンジイル基としては、例えば、エテンジイル基、プロペンジイル基、ブテンジイル基等が挙げられる。上記アルケンジイル基としては、炭素数２〜６のアルケンジイル基が好ましい。
【０１５０】
上記アレーンジイル基としては、例えば、フェニレン基、トリレン基、ナフチレン基等が挙げられる。上記アレーンジイル基としては、炭素数６〜１５のアレーンジイル基が好ましい。
【０１５１】
これらのうち、Ｒ３０としては、アルカンジイル基、２価の脂環式炭化水素基が好ましく、炭素数１〜４のアルカンジイル基、炭素数６〜１１の２価の脂環式炭化水素基がより好ましい。Ｒ３０が２価の脂環式炭化水素基である場合は、得られる上層膜の撥水性を高めることができる観点から好ましい。
【０１５２】
構造単位（ＩＩＩ−３−１）としては、下記式（１２−１）〜（１２−１０）で表される構造単位が好ましく、下記式（１２−７）で表される構造単位がより好ましい。
【０１５３】
【化２０】
0005935807.tif 000021
【０１５４】
上記式（１２−１）〜（１２−１０）中、Ｒ２９は、上記式（１２）と同義である。
【０１５５】
［Ａ］重合体成分における構造単位（ＩＩＩ）の含有割合としては、［Ａ］重合体成分を構成する全構造単位に対して、０モル％〜４０モル％が好ましく、０.５モル％〜３０モル％がより好ましく、１モル％〜２５モル％がさらに好ましい。［Ａ］重合体成分における構造単位（ＩＩＩ）の含有割合を上記範囲とすることで、当該液浸上層膜形成用組成物から形成される液浸上層膜の除去性及び剥がれ耐性が向上する。
【０１５６】
重合体（Ａ２）が構造単位（ＩＩＩ）を含む場合において、構造単位（ＩＩＩ）の含有割合としては、重合体（Ａ２）が構造単位（ＩＩ）を含む場合には、０．１モル％以上２０モル％以下が好ましく、０．５モル％以上１０モル％以下がより好ましく、１モル％以上５モル％以下がさらに好ましい。重合体（Ａ２）が構造単位（ＩＩ）を含まない場合には、構造単位（ＩＩＩ）の含有割合としては、７０モル％以上１００モル％以下が好ましく、９０モル％以上１００モル％以下がより好ましい。構造単位（ＩＩＩ）の含有割合を上記範囲とすることで、当該液浸上層膜形成用組成物から得られる液浸上層膜において、撥水性の高い重合体（Ａ１）成分を液浸上層膜表面に偏在化させることができる。それにより、当該液浸上層膜形成用組成物から形成される液浸上層膜は、撥水性等の基本特性を十分に満足することができると共に、剥がれ耐性にも優れる。また、構造単位（ＩＩＩ）の含有割合を上記範囲とすることで、アルカリ現像時のアルカリへの可溶性に優れるため、現像時の欠陥抑制の効果が高い。
【０１５７】
［その他の構造単位］
［Ａ］重合体成分は、構造単位（Ｉ）〜（ＩＩＩ）以外に、その他の構造単位として、例えば撥水性を向上させる目的で、（メタ）アクリル酸プロピルや（メタ）アクリル酸ブチル、（メタ）アクリル酸ラウリル等の（メタ）アクリル酸アルキルに由来する構造単位を有していてもよい。また、重合体の分子量、ガラス転移点、溶媒への溶解性などを制御する目的で、酸の作用により脱離可能な酸解離性基を有する構造単位等を有していてもよい。
【０１５８】
＜重合体（Ａ１）及び（Ａ２）の合成方法＞
重合体（Ａ１））及び（Ａ２）は、例えば所定の各構造単位に対応する単量体を、ラジカル重合開始剤を使用し、適当な溶媒中で重合することにより製造できる。例えば、単量体及びラジカル開始剤を含有する溶液を、反応溶媒又は単量体を含有する溶液に滴下して重合反応させる方法、単量体を含有する溶液と、ラジカル開始剤を含有する溶液とを各別に、反応溶媒又は単量体を含有する溶液に滴下して重合反応させる方法、各々の単量体を含有する複数種の溶液と、ラジカル開始剤を含有する溶液とを各別に、反応溶媒又は単量体を含有する溶液に滴下して重合反応させる方法等の方法で合成することが好ましい。
【０１５９】
上記重合に使用される溶媒としては、例えば
ｎ−ペンタン、ｎ−ヘキサン、ｎ−ヘプタン、ｎ−オクタン、ｎ−ノナン、ｎ−デカン等のアルカン類；
シクロヘキサン、シクロヘプタン、シクロオクタン、デカリン、ノルボルナン等のシクロアルカン類；
ベンゼン、トルエン、キシレン、エチルベンゼン、クメン等の芳香族炭化水素類；
クロロブタン類、ブロモヘキサン類、ジクロロエタン類、ヘキサメチレンジブロミド、クロロベンゼン等のハロゲン化炭化水素類；
酢酸エチル、酢酸ｎ−ブチル、酢酸ｉ−ブチル、プロピオン酸メチル等の飽和カルボン酸エステル類；
アセトン、２−ブタノン、４−メチル−２−ペンタノン、２−ヘプタノン等のケトン類；
テトラヒドロフラン、ジメトキシエタン類、ジエトキシエタン類等のエーテル類；
メタノール、エタノール、１−プロパノール、２−プロパノール、４−メチル−２−ペンタノール等のアルコール類等が挙げられる。これらの溶媒は、単独で使用してもよく２種以上を併用してもよい。
【０１６０】
上記重合における反応温度は、ラジカル開始剤の種類に応じて適宜決定すればよいが、通常４０℃〜１５０℃であり、５０℃〜１２０℃が好ましい。反応時間としては、通常１時間〜４８時間であり、１時間〜２４時間が好ましい。
【０１６１】
上記重合に使用されるラジカル開始剤としては、アゾビスイソブチロニトリル（ＡＩＢＮ）、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、２，２’−アゾビス（２−メチルプロピオニトリル）等が挙げられる。これらの開始剤は２種以上を混合して使用してもよい。
【０１６２】
重合反応により得られた重合体は、再沈殿法により回収することが好ましい。すなわち、重合反応終了後、重合液を再沈溶媒に投入することにより、目的の樹脂を粉体として回収する。再沈溶媒としては、アルコール類やアルカン類等を単独で又は２種以上を混合して使用することができる。再沈殿法の他に、分液操作やカラム操作、限外ろ過操作等により、単量体、オリゴマー等の低分子成分を除去して、重合体を回収することもできる。
【０１６３】
重合体（Ａ１）及び（Ａ２）のゲルパーミエーションクロマトグラフィー（ＧＰＣ）による重量平均分子量（Ｍｗ）としては、１，０００〜１００，０００が好ましく、２，０００〜５０，０００がより好ましく、３，０００〜３０，０００がさらに好ましい。重合体（Ａ１）及び（Ａ２）のＭｗを上記特定範囲とすることで、膜減りを抑制し、得られるパターンのＬＷＲを優れた値とすることができる。
【０１６４】
重合体（Ａ１））及び（Ａ２）のＭｗと数平均分子量（Ｍｎ）との比（Ｍｗ／Ｍｎ）としては、通常１〜５であり、１〜３が好ましく、１〜２がより好ましい。Ｍｗ／Ｍｎをこのような特定範囲とすることで、膜減りを抑制し、得られるパターンのＬＷＲを優れた値とすることができる。
【０１６５】
なお、本明細書においてＭｗ及びＭｎは、ＧＰＣカラム（Ｇ２０００ＨＸＬ  ２本、Ｇ３０００ＨＸＬ  １本、Ｇ４０００ＨＸＬ  １本、以上東ソー製）を用い、流量１．０ｍＬ／分、溶出溶媒テトラヒドロフラン、試料濃度１．０質量％、試料注入量１００μＬ、カラム温度４０℃の分析条件で、検出器として示差屈折計を使用し、単分散ポリスチレンを標準とするゲルパーミエーションクロマトグラフィー（ＧＰＣ）により測定した値をいう。
【０１６６】
＜［Ｂ］溶媒＞
当該液浸上層膜形成用組成物は［Ｂ］溶媒を含有する。［Ｂ］溶媒としては［Ａ］重合体成分及び任意成分を溶解できれば特に限定されない。［Ｂ］溶媒としては、例えばアルコール系溶媒、エーテル系溶媒、ケトン系溶媒、アミド系溶媒、エステル系溶媒、炭化水素系溶媒及びその混合溶媒等が挙げられる。
【０１６７】
アルコール系溶媒としては、例えば
メタノール、エタノール、ｎ−プロパノール、ｉ−プロパノール、ｎ−ブタノール、ｉ−ブタノール、ｓｅｃ−ブタノール、ｔｅｒｔ−ブタノール、ｎ−ペンタノール、ｉ−ペンタノール、２−メチルブタノール、ｓｅｃ−ペンタノール、ｔｅｒｔ−ペンタノール、３−メトキシブタノール、ｎ−ヘキサノール、２−メチルペンタノール、４−メチル−２−ペンタノール、ｓｅｃ−ヘキサノール、２−エチルブタノール、ｓｅｃ−ヘプタノール、３−ヘプタノール、ｎ−オクタノール、２−エチルヘキサノール、ｓｅｃ−オクタノール、ｎ−ノニルアルコール、２，６−ジメチル−４−ヘプタノール、ｎ−デカノール、ｓｅｃ−ウンデシルアルコール、トリメチルノニルアルコール、ｓｅｃ−テトラデシルアルコール、ｓｅｃ−ヘプタデシルアルコール、フルフリルアルコール、フェノール、シクロヘキサノール、メチルシクロヘキサノール、３，３，５−トリメチルシクロヘキサノール、ベンジルアルコール、ジアセトンアルコール等のモノアルコール系溶媒；
エチレングリコール、１，２−プロピレングリコール、１，３−ブチレングリコール、２，４−ペンタンジオール、２−メチル−２，４−ペンタンジオール、２，５−ヘキサンジオール、２，４−ヘプタンジオール、２−エチル−１，３−ヘキサンジオール、ジエチレングリコール、ジプロピレングリコール、トリエチレングリコール、トリプロピレングリコール等の多価アルコール系溶媒；
エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、エチレングリコールモノ−２−エチルブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル等の多価アルコール部分エーテル系溶媒等が挙げられる。これらのうち、４−メチル−２−ペンタノールが好ましい。
【０１６８】
エーテル系溶媒としては、例えば
エチレングリコールモノメチルエーテル、エチレングリコールモノエチルエーテル、エチレングリコールジメチルエーテル、エチレングリコールメチルエチルエーテル、エチレングリコールジエチルエーテル、ジエチレングリコールジメチルエーテル等の多価アルコール部分アルキルエーテル系溶媒；
エチレングリコールモノメチルエーテルアセテート、エチレングリコールモノエチルエーテルアセテート、ジエチレングリコールモノメチルエーテルアセテート、ジエチレングリコールモノエチルエーテルアセテート等の多価アルコール部分アルキルエーテルアセテート系溶媒；
ジエチルエーテル、ジプロピルエーテル、ジブチルエーテル、ブチルメチルエーテル、ブチルエチルエーテル、ジイソアミルエーテル、ヘキシルメチルエーテル、オクチルメチルエーテル、シクロペンチルメチルエーテル、ジシクロペンチルエーテル等の脂肪族エーテル系溶媒；
アニソール、フェニルエチルエーテル等の脂肪族−芳香族エーテル系溶媒；
テトラヒドロフラン、テトラヒドロピラン、ジオキサン等の環状エーテル系溶媒等が挙げられる。これらのうち、ジイソアミルエーテルが好ましい。
【０１６９】
ケトン系溶媒としては、例えばアセトン、メチルエチルケトン、メチル−ｎ−プロピルケトン、メチル−ｎ−ブチルケトン、ジエチルケトン、メチル−ｉ−ブチルケトン、メチル−ｎ−ペンチルケトン、エチル−ｎ−ブチルケトン、メチル−ｎ−ヘキシルケトン、ジ−ｉ−ブチルケトン、トリメチルノナノン、シクロペンタノン、シクロヘキサノン、シクロヘプタノン、シクロオクタノン、メチルシクロヘキサノン、２，４−ペンタンジオン、アセトニルアセトン、アセトフェノン等が挙げられる。
【０１７０】
アミド系溶媒としては、例えばＮ，Ｎ’−ジメチルイミダゾリジノン、Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド、Ｎ−メチルピロリドン等が挙げられる。
【０１７１】
エステル系溶媒としては、例えばジエチルカーボネート、プロピレンカーボネート、酢酸メチル、酢酸エチル、γ−ブチロラクトン、γ−バレロラクトン、酢酸ｎ−プロピル、酢酸ｉ−プロピル、酢酸ｎ−ブチル、酢酸ｉ−ブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸ベンジル、酢酸シクロヘキシル、酢酸メチルシクロヘキシル、酢酸ｎ−ノニル、アセト酢酸メチル、アセト酢酸エチル、酢酸エチレングリコールモノメチルエーテル、酢酸エチレングリコールモノエチルエーテル、酢酸ジエチレングリコールモノメチルエーテル、酢酸ジエチレングリコールモノエチルエーテル、酢酸ジエチレングリコールモノ−ｎ−ブチルエーテル、酢酸プロピレングリコールモノメチルエーテル、酢酸プロピレングリコールモノエチルエーテル、酢酸プロピレングリコールモノプロピルエーテル、酢酸プロピレングリコールモノブチルエーテル、酢酸ジプロピレングリコールモノメチルエーテル、酢酸ジプロピレングリコールモノエチルエーテル、ジ酢酸グリコール、酢酸メトキシトリグリコール、プロピオン酸エチル、プロピオン酸ｎ−ブチル、プロピオン酸ｉ−アミル、シュウ酸ジエチル、シュウ酸ジ−ｎ−ブチル、乳酸メチル、乳酸エチル、乳酸ｎ−ブチル、乳酸ｎ−アミル、マロン酸ジエチル、フタル酸ジメチル、フタル酸ジエチル等が挙げられる。
【０１７２】
炭化水素系溶媒としては、例えば
ｎ−ペンタン、ｉ−ペンタン、ｎ−ヘキサン、ｉ−ヘキサン、ｎ−ヘプタン、ｉ−ヘプタン、２，２，４−トリメチルペンタン、ｎ−オクタン、ｉ−オクタン、シクロヘキサン、メチルシクロヘキサン等の脂肪族炭化水素系溶媒；
ベンゼン、トルエン、キシレン、メシチレン、エチルベンゼン、トリメチルベンゼン、メチルエチルベンゼン、ｎ−プロピルベンゼン、ｉ−プロピルベンゼン、ジエチルベンゼン、ｉ−ブチルベンゼン、トリエチルベンゼン、ジ−ｉ−プロピルベンセン、ｎ−アミルナフタレン等の芳香族炭化水素系溶媒等が挙げられる。
【０１７３】
これらのうち、レジスト膜成分の溶出が起こり難いという観点から、エーテル系溶媒及びアルコール系溶媒が好ましく、エーテル系溶媒がより好ましい。アルコール系溶媒としては、モノアルコール系溶媒が好ましく、炭素数４〜８のアルコール系溶媒がより好ましく、炭素数５又は６のアルコール系溶媒がさらに好ましく、４−メチル−２−ペンタノールが特に好ましい。エーテル系溶媒としては、脂肪族エーテル系溶媒が好ましく、炭素数６〜１２の脂肪族エーテル系溶媒がより好ましく、炭素数９〜１１の脂肪族エーテル系溶媒がさらに好ましく、ジイソアミルエーテルが特に好ましい。これらの溶媒は単独で使用してもよく２種以上を併用してもよい。
【０１７４】
＜任意成分＞
当該液浸上層膜形成用組成物は、［Ａ］重合体成分、及び［Ｂ］溶媒以外に、本発明の効果を損なわない範囲で、任意成分を含有することができる。任意成分としては、例えば当該液浸上層膜形成用組成物のレジスト膜上への塗布性を向上させることができる界面活性剤等が挙げられる。
【０１７５】
＜当該液浸上層膜形成用組成物の調製方法＞
当該液浸上層膜形成用組成物は、例えば［Ｂ］溶媒中で［Ａ］重合体成分、必要に応じて任意成分を所定の割合で混合することにより調製できる。また、当該液浸上層膜形成用組成物は、適当な［Ｂ］溶媒に溶解又は分散させた状態に調製され使用され得る。
【０１７６】
＜レジストパターン形成方法＞
本発明のレジストパターン形成方法は、
（１）基板上にレジスト膜を形成する工程、
（２）当該液浸上層膜形成用組成物を用い、上記レジスト膜上に液浸上層膜を積層する工程、
（３）フォトマスクを介する放射線の照射により、上記液浸上層膜が積層されたレジスト膜を液浸露光する工程、及び
（４）上記液浸露光されたレジスト膜を現像する工程
を有する。以下各工程について詳述する。
【０１７７】
［（１）工程］
本工程では、基板上にレジスト膜を形成する。本工程は通常、フォトレジスト組成物を基板に塗布することにより行われる。基板としては、例えばシリコンウェハ、アルミニウムで被覆されたウェハ等の従来公知の基板を使用できる。また、例えば特公平６−１２４５２号公報や特開昭５９−９３４４８号公報等に開示されている有機系又は無機系の下層反射防止膜を基板上に形成してもよい。
【０１７８】
塗布方法としては、例えば回転塗布（スピンコーティング）、流延塗布、ロール塗布等が挙げられる。なお、形成されるレジスト膜の膜厚としては、通常０．０１μｍ〜１μｍであり、０．０１μｍ〜０．５μｍが好ましい。
【０１７９】
フォトレジスト組成物を塗布した後、必要に応じてプレベーク（ＰＢ）によって塗膜中の溶媒を揮発させてもよい。ＰＢの加熱条件としては、上記フォトレジスト組成物の配合組成によって適宜選択されるが、通常３０℃〜２００℃程度であり、５０℃〜１５０℃が好ましい。
【０１８０】
また、環境雰囲気中に含まれる塩基性不純物等の影響を防止するために、例えば特開平５−１８８５９８号公報等に開示されている保護膜をレジスト層上に設けることもできる。さらに、レジスト層からの酸発生剤等の流出を防止するために、例えば特開２００５−３５２３８４号公報等に開示されている液浸用保護膜をレジスト層上に設けることもできる。なお、これらの技術は併用できる。
【０１８１】
［工程（２）］
本工程では、当該液浸上層膜形成用組成物を用い、工程（１）で形成したレジスト膜上に液浸上層膜を積層する。本工程では、液浸上層膜形成用組成物を塗布した後、焼成することが好ましい。このようにレジスト膜上に液浸上層膜を積層することによって、液浸液とレジスト膜とが直接接触しなくなるため、液浸液がレジスト膜に浸透することに起因してレジスト膜のリソグラフィ性能が低下したり、レジスト膜から液浸液に溶出した成分によって投影露光装置のレンズが汚染されたりすることが効果的に防止される。液浸上層膜を積層する方法は、上記レジスト組成物に代えて当該液浸上層膜形成用組成物を用いること以外は、上記レジスト膜を形成する方法と同様の方法を採用することができる。
【０１８２】
液浸上層膜の厚さは、λ／４ｍ（但し、λ：放射線の波長、ｍ：保護膜の屈折率）の奇数倍にできる限り近づけることが好ましい。このようにすることで、レジスト膜の上側界面における反射抑制効果を大きくすることができる。
【０１８３】
［工程（３）］
本工程では、フォトマスクを介する放射線の照射により、上記液浸上層膜が積層されたレジスト膜を液浸露光する。この液浸露光は、液浸上層膜とレンズとの間に液浸媒体を配置し、この液浸媒体と所定のパターンを有するマスクとを介して、レジスト膜及び液浸上層膜に露光光を照射することにより行われる。
【０１８４】
液浸媒体としては、通常、空気より屈折率の高い液体を使用する。具体的には、水を用いることが好ましく、純水を用いることがさらに好ましい。なお、必要に応じて液浸液のｐＨを調整してもよい。この液浸媒体を介在させた状態で、すなわち、露光装置のレンズと液浸上層膜との間に液浸媒体を満たした状態で、露光装置から放射線を照射し、所定のパターンを有するマスクを介して液浸上層膜及びフォトレジスト膜を露光する。
【０１８５】
この露光（液浸露光）に用いる放射線は、レジスト膜や液浸上層膜の種類に応じて適宜選択することができ、例えば、可視光線；ｇ線、ｉ線等の紫外線；エキシマレーザ等の遠紫外線；シンクロトロン放射線等のＸ線；電子線等の荷電粒子線等の各種放射線を用いることができる。この中でも、ＡｒＦエキシマレーザ（波長１９３ｎｍ）及びＫｒＦエキシマレーザ（波長２４８ｎｍ）が好ましい。また、露光光の照射条件、例えば放射線量は、フォトレジスト組成物及び／又は液浸上層膜形成用組成物の配合組成、添加剤の種類等に応じて適宜設定することができる。
【０１８６】
また、露光後にポストエクスポージャーベーク（ＰＥＢ）を行なうことが好ましい。ＰＥＢを行なうことにより、上記フォトレジスト組成物中の酸解離性基の解離反応を円滑に進行できる。ＰＥＢの加熱条件としては、通常３０℃〜２００℃であり、５０℃〜１７０℃が好ましい。
【０１８７】
［工程（４）］
本工程は、（３）工程において液浸露光されたレジスト膜を現像してレジストパターンを形成する工程である。当該レジストパターンの形成方法においては、当該液浸上層膜形成用組成物によって液浸上層膜を形成しているため、現像中には現像液によって、又は現像後に洗浄を行う場合には洗浄液によって、液浸上層膜を容易に除去することができる。すなわち、液浸上層膜を除去するために、別途の剥離工程を必要としない。
【０１８８】
上記現像液としては、水酸化ナトリウム、水酸化カリウム、炭酸ナトリウム、珪酸ナトリウム、メタ珪酸ナトリウム、アンモニア、エチルアミン、ｎ−プロピルアミン、ジエチルアミン、ジ−ｎ−プロピルアミン、トリエチルアミン、メチルジエチルアミン、ジメチルエタノールアミン、トリエタノールアミン、テトラメチルアンモニウムヒドロキシド（ＴＭＡＨ）、テトラエチルアンモニウムヒドロキシド等のテトラアルキルアンモニウムヒドロキシド類、ピロール、ピペリジン、コリン、１，８−ジアザビシクロ−［５．４．０］−７−ウンデセン、１，５−ジアザビシクロ−［４．３．０］−５−ノナン等のアルカリ性化合物を少なくとも１種溶解したアルカリ性水溶液が好ましい。この中でも、テトラアルキルアンモニウムヒドロキシド類の水溶液がより好ましい。
【０１８９】
現像液には、例えば、メタノール、エタノール等のアルコール類等の水溶性有機溶媒や、界面活性剤を適量添加することもできる。なお、アルカリ性水溶液を用いて現像した場合には、現像後に水洗することが好ましく、水洗後、乾燥してもよい。
【実施例】
【０１９０】
以下、本発明を実施例に基づいて具体的に説明するが、本発明はこれらの実施例に限定されるものではない。各物性値の測定方法を下記に示す。【０１９１】
［重量平均分子量（Ｍｗ）、数平均分子量（Ｍｎ）及び分散度（Ｍｗ／Ｍｎ）］
重合体のＭｗ及びＭｎは、ゲルパーミエーションクロマトグラフィー（ＧＰＣ）により東ソー製のＧＰＣカラム（Ｇ２０００ＨＸＬ  ２本、Ｇ３０００ＨＸＬ  １本、Ｇ４０００ＨＸＬ  １本）を使用し、以下の条件により測定した。また、分散度（Ｍｗ／Ｍｎ）は、Ｍｗ及びＭｎの測定結果より算出した。
溶離液：テトラヒドロフラン
流量：１．０ｍＬ／分
試料濃度：１．０質量％
試料注入量：１００μＬ
カラム温度：４０℃
検出器：示差屈折計
標準物質：単分散ポリスチレン【０１９２】
［１３Ｃ−ＮＭＲ分析］
１３Ｃ−ＮＭＲ分析は、日本電子製ＪＮＭ−ＥＸ２７０を使用し、測定溶媒として、アセトン−ｄ６を使用して行った。重合体における各構造単位の含有率は、１３Ｃ−ＮＭＲで得られたスペクトルにおける各構造単位に対応するピークの面積比から算出した。【０１９３】
＜［Ａ］重合体成分の合成＞
重合体（Ａ１）及び重合体（Ａ２）の合成に用いた単量体を下記に示す。【０１９４】
【化２１】
0005935807.tif 000022
【０１９５】
［合成例１］
構造単位（Ｉ）を与える化合物（Ｍ−１）０．６２ｇ（５モル％）、構造単位（ＩＩ）を与える化合物（Ｍ−５）６．９０ｇ（３５モル％）及び化合物（Ｍ−８）５．４９ｇ（６０モル％）、並びに重合開始剤２，２’−アゾビス−（２−メチルプロピオン酸メチル）１．００ｇをメチルエチルケトン４０．００ｇに溶解させた単量体溶液を準備し、３０分間窒素パージした。窒素パージの後、フラスコ内をマグネティックスターラーで攪拌しながら、８０℃になるように加熱し、滴下漏斗を用い、予め準備しておいた単量体溶液を３時間かけて滴下した。滴下終了後、さらに３時間反応を続けた。３０℃以下になるまで冷却することにより重合液を得た。
次いで、得られた共重合液を４４ｇに濃縮した後、分液漏斗に移した。この分液漏斗にメタノール４４ｇ及びｎ−ヘキサン２２０ｇを投入し、分離精製を実施した。分離後、下層液を回収した。回収した下層液に及びｎ−ヘキサン２２０ｇを投入し、分離精製を実施した。分離後、下層液を回収した。回収した下層液を４−メチル−２−ペンタノールに置換し、重合体成分（Ａ−１）を含む溶液を得た。その重合体溶液０．５ｇをアルミ皿にのせ、１５５℃に加熱したホットプレート上で３０分間加熱した後の残渣の質量から上記重合体成分（Ａ−１）を含む溶液の固形分濃度を算出し、その固形分濃度の値をその後の保護膜形成用組成物溶液の調製と収率計算に用いた。得られた重合体（Ａ−１）のＭｗは１０，５００、Ｍｗ／Ｍｎは１．５３、収率は８０％であった。また、13Ｃ−ＮＭＲ分析の結果、化合物（Ｍ−１）、化合物（Ｍ−５）及び化合物（Ｍ−８）に由来する各構造単位の含有割合は、５．０：３４．７：６０．３（モル％）であった。【０１９６】
［合成例２〜１１］
表１に記載の単量体を所定量使用した以外は、合成例１と同様に操作して重合体（Ａ−２）〜（Ａ−１０）及び（ａ−１）を得た。また、得られた各重合体の各構造単位の含有割合、Ｍｗ、Ｍｗ／Ｍｎ比、収率（％）を表２に示す。なお、表１及び表２中の「−」は、該当する単量体を使用しなかったことを示す。【０１９７】
【表１】
0005935807.tif 000023
【０１９８】
【表２】
0005935807.tif 000024
【０１９９】
＜重合体（Ａ２）の合成＞
［合成例１２］
構造単位（ＩＩ）を与える化合物（Ｍ−５）６０．５７ｇ（８５モル％）、及び重合開始剤２，２’−アゾビス−（２−メチルプロピオン酸メチル）４．５３ｇをイソプロパノール４０．００ｇに溶解させた単量体溶液を準備した。
一方、温度計及び滴下漏斗を備えた２００ｍＬの三つ口フラスコにイソプロパノール５０ｇを投入し、３０分間窒素パージした。窒素パージの後、フラスコ内をマグネティックスターラーで攪拌しながら、８０℃になるように加熱し、滴下漏斗を用い、予め準備しておいた単量体溶液を２時間かけて滴下した。滴下終了後、さらに１時間反応を行い、構造単位（ＩＩＩ）を与える化合物（Ｍ−１１）３．１９ｇ（１５モル％）のイソプロパノール溶液１０ｇを３０分かけて滴下した。その後、さらに１時間反応を行った後、３０℃以下になるまで冷却することにより重合液を得た。
得られた上記重合液を１５０ｇに濃縮した後、分液漏斗に移した。この分液漏斗にメタノール５０ｇとｎ−ヘキサン６００ｇを投入し、分離精製を実施した。分離後、下層液を回収した。この下層液をイソプロパノールで希釈して１００ｇとし、再度、分液漏斗に移した。その後、メタノール５０ｇとｎ−ヘキサン６００ｇを上記分液漏斗に投入して、分離精製を実施し、分離後、下層液を回収した。回収した下層液を４−メチル−２−ペンタノールに置換し、全量を２５０ｇに調整した。調整後、水２５０ｇを加えて分離精製を実施し、分離後、上層液を回収した。回収した上層液は、４−メチル−２−ペンタノールに置換し、重合体（Ａ２−１）を含む溶液を得た。得られた重合体（Ａ２−１）のＭｗは８，０００、Ｍｗ／Ｍｎは１．５１であり、収率は８０％であった。また、（Ｍ−５）及び（Ｍ−１１）に由来する各構造単位の含有割合は、それぞれ９８モル％及び２モル％であった。【０２００】
［合成例１３〜１７］
表３に記載の単量体を所定量使用した以外は、合成例１２と同様に操作して重合体（Ａ２−２）〜（Ａ２−６）を得た。また、得られた各重合体の各構造単位の含有割合、Ｍｗ、Ｍｗ／Ｍｎ比、収率（％）を表４に示す。なお、表３及び表４中の「−」は、該当する単量体を使用しなかったことを示す。【０２０１】
【表３】
0005935807.tif 000025
【０２０２】
【表４】
0005935807.tif 000026
【０２０３】
＜液浸上層膜形成用組成物の調製＞
液浸上層膜形成用組成物の調製に用いた［Ｂ］溶媒について以下に示す。
［［Ｂ］溶媒］
（Ｂ−１）：４−メチル−２−ペンタノール
（Ｂ−２）：ジイソアミルエーテル【０２０４】
［実施例１］
［Ａ］重合体成分としての重合体（Ａ１−１）２０質量部、重合体（Ａ２−１）８０質量部、並びに［Ｂ］溶媒としての（Ｂ−１）１，０００質量部及び（Ｂ−２）４，０００質量部を混合し、２時間撹拌した後、孔径０．２μｍのフィルターでろ過することにより、実施例１の液浸上層膜形成用組成物を得た。【０２０５】
［実施例２〜１４及び比較例１］
下記表５に記載した種類及び量の各成分を混合した以外は、実施例１と同様にして、各液浸上層膜形成用組成物を得た。【０２０６】
＜フォトレジスト組成物の調製＞
レジスト膜形成のためのフォトレジスト組成物を以下の方法により調製した。【０２０７】
＜フォトレジスト組成物用重合体の合成＞
［合成例１８］
下記化合物（ＲＭ−１）５３．９３ｇ（５０モル％）、化合物（ＲＭ−２）３５．３８ｇ（４０モル％）、化合物（ＲＭ−３）１０．６９ｇ（１０モル％）を２−ブタノン２００ｇに溶解し、さらにジメチル２，２’−アゾビス（２−メチルプロピオネート）５．５８ｇを投入した単量体溶液を準備し、１００ｇの２−ブタノンを投入した５００ｍＬの三口フラスコを３０分窒素パージした。窒素パージの後、反応釜を攪拌しながら８０℃に加熱し、事前に準備した上記単量体溶液を滴下漏斗を用いて３時間かけて滴下した。滴下開始を重合開始時間とし、重合反応を６時間実施した。重合終了後、重合溶液は水冷することにより３０℃以下に冷却し、２，０００ｇのメタノールへ投入し、析出した白色粉末をろ別した。ろ別された白色粉末を２回４００ｇずつのメタノールを用いてスラリー状にして洗浄した後、ろ別し、５０℃にて１７時間乾燥し、白色粉末の重合体（Ｐ−１）を得た（７４ｇ、収率７４％）。この重合体（Ｐ−１）はＭｗが６，９００、Ｍｗ／Ｍｎ＝１．７０であった。また、１３Ｃ−ＮＭＲ分析の結果、化合物（ＲＭ−１）、化合物（ＲＭ−２）及び化合物（ＲＭ−３）に由来する各構造単位の含有割合は、５３．０：３７．２：９．８（モル％）であった。なお、この重合体中の各単量体由来の低分子量成分の含有量は、この重合体１００質量％に対して、０．０３質量％であった。【０２０８】
【化２２】
0005935807.tif 000027
【０２０９】
＜フォトレジスト組成物の調製＞
［合成例１９］
重合体（Ｐ−１）１００質量部、酸発生剤としてトリフェニルスルホニウムノナフルオロ−ｎ−ブタンスルホネート１．５質量部及び１−（４−ｎ−ブトキシナフタレン−１−イル）テトラヒドロチオフェニウムノナフルオロ−ｎ−ブタンスルホネート６質量部、酸拡散制御剤としてＲ−（＋）−（ｔｅｒｔ−ブトキシカルボニル）−２−ピペリジンメタノール０．６５質量部を混合し、この混合物に、溶媒として、プロピレングリコールモノメチルエーテルアセテート２，９００質量部、シクロヘキサノン１，２５０質量部及びγ−ブチロラクトン１００質量部を加えて、全固形分濃度を５質量％に調整し、孔径３０ｎｍのフィルターでろ過することにより、フォトレジスト組成物（α）を調製した。【０２１０】
＜評価＞
上記実施例及び比較例で得られた各液浸上層膜形成用組成物を用いて液浸上層膜を形成し、以下に示す各種評価を行った。評価結果は、表５に合わせて示す。なお、表５中の「−」は、その項目の評価を行わなかったことを示す。【０２１１】
［溶解性］
各液浸上層膜形成用組成物を３０分間撹拌した。その後、目視で白濁している場合を「Ｂ（不良）」とし、白濁せずに溶解している場合を「Ａ（良好）」と評価した。なお、溶解性試験が×となったものについてはその他の評価を行わなかった。【０２１２】
［現像液に対する溶解性］
ＣＬＥＡＮ  ＴＲＡＣＫ  ＡＣＴ８（東京エレクトロン製）にて８インチシリコンウェハ上に、各液浸上層膜形成用組成物をスピンコートし、９０℃で６０秒ＰＢを行い、膜厚９０ｎｍの液浸上層膜を形成した。膜厚はラムダエースＶＭ９０（大日本スクリーン製）を用いて測定した。上記液浸上層膜に対して、２．３８質量％ＴＭＡＨ水溶液を用いて６０秒間パドル現像し、振り切りによりスピンドライした後、ウエハ表面を観察した。このとき、残渣がなく現像されていれば、現像液に対する溶解性能が「Ａ（良好）」であり、残渣が観察されれば「Ｂ（不良）」とした。【０２１３】
［後退接触角（°）］
８インチシリコンウェハ上に、各液浸上層膜形成用組成物をスピンコートし、ホットプレート上で９０℃、６０秒ＰＢを行い、膜厚３０ｎｍの液浸上層膜を形成した。その後、ＤＳＡ−１０（ＫＲＵＳ製）を使用して、速やかに、２３℃、湿度４５％、常圧の環境下で、後退接触角を測定した。すなわち、ＤＳＡ−１０のウェハステージ位置を調整し、この調整したステージ上に上記ウェハをセットした。次に、針に水を注入し、上記セットしたウェハ上に水滴を形成可能な初期位置に針の位置を微調整した。その後、この針から水を排出させてウェハ上に２５μＬの水滴を形成し、一旦、この水滴から針を引き抜き、再び初期位置に針を引き下げて水滴内に配置した。続いて、１０μＬ／ｍｉｎの速度で９０秒間、針によって水滴を吸引すると同時に接触角を毎秒１回、合計９０回測定した。このうち、接触角の測定値が安定した時点から２０秒間の接触角についての平均値を算出して後退接触角（°）とした。後退接触角が９０°に近い程、液浸上層膜の撥水性が高いことを示す。【０２１４】
［フォトレジスト組成物の溶出量の評価］
上記ＣＬＥＡＮ  ＴＲＡＣＫ  ＡＣＴ８を用いて、１００℃、６０秒のＨＭＤＳ（ヘキサメチルジシラザン）処理を行った８インチシリコンウェハ上の中心部に、中央部が直径１１．３ｃｍの円形状にくり抜かれたシリコンゴムシート（クレハエラストマー製、厚み；１．０ｍｍ、形状；１辺３０ｃｍの正方形）を載せた。次いで、シリコンゴム中央部のくり抜き部に１０ｍＬホールピペットを用いて超純水１０ｍＬを満たした。
一方、予め、下層反射防止膜用組成物（ＡＲＣ２９Ａ、ブルワー・サイエンス製）を、上記ＣＬＥＡＮ  ＴＲＡＣＫ  ＡＣＴ８を用いて膜厚７７ｎｍの下層反射防止膜を形成するように塗布した。次いで、フォトレジスト組成物（α）を下層反射防止膜上にスピンコートし、１１５℃、６０秒でＰＢすることにより膜厚２０５ｎｍのレジスト膜を形成した。その後、レジスト膜上に、各液浸上層膜形成用組成物を塗布して液浸上層膜を形成した。液浸上層膜側が、上記準備したウエハのシリコンゴムシート内の超純水に接触するように重ね、その状態のまま１０秒間保った。その後、超純水をガラス注射器にて回収し、これを分析用サンプルとした。なお、実験終了後の超純水の回収率は９５％以上であった。
超純水中の光酸発生剤のアニオン部のピーク強度を、ＬＣ−ＭＳ（液体クロマトグラフ質量分析計、ＬＣ部：ＡＧＩＬＥＮＴ製  ＳＥＲＩＥＳ１１００、ＭＳ部：Ｐｅｒｓｅｐｔｉｖｅ  Ｂｉｏｓｙｓｔｅｍｓ，Ｉｎｃ．製  Ｍａｒｉｎｅｒ）を用いて下記の測定条件で測定した。その際、上記光酸発生剤の１ｐｐｂ、１０ｐｐｂ、１００ｐｐｂ水溶液のピーク強度を、下記の測定条件で測定して検量線を作成し、この検量線を用いて上記ピーク強度から溶出量を算出した。また、同様にして、酸拡散制御剤の１ｐｐｂ、１０ｐｐｂ、１００ｐｐｂ水溶液の各ピーク強度を下記測定条件で測定して検量線を作成し、この検量線を用いて上記ピーク強度から酸拡散制御剤の溶出量を算出した。その溶出量が５．０×１０−１２ｍｏｌ／ｃｍ２以下であった場合に、フォトレジスト組成物の溶出の抑制性能が「Ａ（良好）」、５．０×１０−１２ｍｏｌ／ｃｍ２よりも大きかった場合に「Ｂ（不良）」とした。【０２１５】
（測定条件）
使用カラム；「ＣＡＰＣＥＬＬ  ＰＡＫ  ＭＧ」、資生堂製、１本
流量；０．２ｍＬ／分
流出溶媒：水／メタノール（３／７）に０．１質量％のギ酸を添加したもの
測定温度；３５℃【０２１６】
［ブロッブ欠陥］
１２インチシリコンウェハ表面に、下層反射防止膜（ＡＲＣ６６、日産化学製）をＬｉｔｈｉｕｓ  Ｐｒｏ−ｉ（東京エレクトロン製）を使用してスピンコートした後、ＰＢ（２０５℃、６０秒）を行うことにより膜厚１０５ｎｍの下層反射防止膜を形成した。次いで、ＣＬＥＡＮ  ＴＲＡＣＫ  ＡＣＴ１２を使用してフォトレジスト組成物（α）をスピンコートし、１００℃、６０秒でＰＢを行い、２３℃で３０秒間冷却することにより膜厚１００ｎｍのレジスト膜を形成した。その後、レジスト膜上に、各液浸上層膜形成用組成物を塗布して液浸上層膜を形成した。
次に、ＡｒＦ液浸露光装置（Ｓ６１０Ｃ、ＮＩＫＯＮ製）を使用し、ＮＡ：１．３０、Ｃｒｏｓｓｐｏｌｅの光学条件にて、４５ｎｍライン／９０ｎｍピッチのパターンを投影するためのマスクを介して露光した（以下、マスクによって投影されるパターンの寸法をそのマスクの「パターン寸法」と呼ぶ。例えば、パターン寸法が４０ｎｍライン／８４ｎｍピッチのマスクとは４０ｎｍライン／８４ｎｍピッチのパターンを投影するためのマスクのことを指す）。上記Ｌｉｔｈｉｕｓ  Ｐｒｏ−ｉのホットプレート上で１００℃、６０秒の条件でＰＥＢを行い、２３℃で３０秒間冷却した後、現像カップのＧＰノズルにて、２．３８質量％ＴＭＡＨ水溶液を現像液としてパドル現像を１０秒間行い、超純水でリンスした。２，０００ｒｐｍ、１５秒間振り切りでスピンドライすることにより、レジストパターンが形成された評価用基板を得た。このとき、パターン寸法が４５ｎｍライン／９０ｎｍピッチのマスクにおいて、４５ｎｍライン／９０ｎｍピッチのレジストパターンが形成される露光量を最適露光量とした。４５ｎｍ／９０ｎｍピッチのレジストパターンが形成される際、未露光部におけるブロッブ欠陥が２００個以下の場合を「Ａ（良好）」とし、２００個を超えた場合を「Ｂ（不良）」と評価した。【０２１７】
［ブリッジ欠陥］
１２インチシリコンウェハ表面に、下層反射防止膜（ＡＲＣ６６、日産化学製）をＬｉｔｈｉｕｓ  Ｐｒｏ−ｉ（東京エレクトロン製）を使用してスピンコートした後、ＰＢ（２０５℃、６０秒）を行うことにより膜厚１０５ｎｍの下層反射防止膜を形成した。次いで、上記ＣＬＥＡＮ  ＴＲＡＣＫ  ＡＣＴ１２を使用してフォトレジスト組成物（α）をスピンコートし、１００℃、６０秒でＰＢを行い、２３℃で３０秒間冷却することにより膜厚１００ｎｍのレジスト膜を形成した。その後、レジスト膜上に、各液浸上層膜形成用組成物を塗布して液浸上層膜を形成した。
次に、ＡｒＦ液浸露光装置（Ｓ６１０Ｃ、ＮＩＫＯＮ製）を使用し、ＮＡ：１．３０、Ｃｒｏｓｓｐｏｌｅの光学条件にて、４５ｎｍライン／９０ｎｍピッチのパターンを投影するためのマスクを介して露光した（以下、マスクによって投影されるパターンの寸法をそのマスクの「パターン寸法」と呼ぶ。例えば、パターン寸法が４０ｎｍライン／８４ｎｍピッチのマスクとは４０ｎｍライン／８４ｎｍピッチのパターンを投影するためのマスクのことを指す）。上記Ｌｉｔｈｉｕｓ  Ｐｒｏ−ｉのホットプレート上で１００℃、６０秒の条件でＰＥＢを行い、２３℃で３０秒間冷却した後、現像カップのＧＰノズルにて、２．３８質量％ＴＭＡＨ水溶液を現像液としてパドル現像を１０秒間行い、超純水でリンスした。２，０００ｒｐｍ、１５秒間振り切りでスピンドライすることにより、レジストパターンが形成された評価用基板を得た。このとき、パターン寸法が４５ｎｍライン／９０ｎｍピッチのマスクにおいて、４５ｎｍライン／９０ｎｍピッチのレジストパターンが形成される露光量を最適露光量とした。４５ｎｍ／９０ｎｍピッチのレジストパターンが形成される際、ブリッジ欠陥が見られなかった場合を「Ａ（良好）」、見られた場合を「Ｂ（不良）」とした。【０２１８】
［剥がれ耐性］
基板として、ＨＭＤＳ処理をしていない８インチシリコンウェハを用いた。上記基板上に、各液浸上層膜樹脂組成物を上記ＣＬＥＡＮ  ＴＲＡＣＫ  ＡＣＴ８にて、スピンコートした後に９０℃、６０秒の条件でＰＢを行い、膜厚３０ｎｍの液浸上層膜を得た。その後、上記ＣＬＥＡＮ  ＴＲＡＣＫ  ＡＣＴ８にて純水によるリンスを６０秒間行い、振り切りによる乾燥を行った。目視によりリンス後に中心部でハガレが観測された場合を「Ｃ（不良）」、エッジ部でのみハガレが観測された場合を「Ｂ（やや良好）」とし、ハガレが観測されない場合を「Ａ（良好）」と評価した。【０２１９】
［パターン形状］
高解像度のレジストパターンが形成されるか否かを評価するため本評価を行った。まず、１２インチシリコンウェハ上に、上記Ｌｉｔｈｉｕｓ  Ｐｒｏ−ｉを使用して、下層反射防止膜用組成物（ＡＲＣ６６、日産化学製）をスピンコートし、ＰＢ（２０５℃、６０秒）を行うことにより膜厚１０５ｎｍの下層反射防止膜を形成した。形成した下層反射防止膜上に、フォトレジスト組成物（α）をスピンコートし、ＰＢ（１００℃、６０秒）を行うことにより膜厚１００ｎｍのレジスト膜を形成した。
形成したレジスト膜上に、各液浸上層膜形成用組成物をスピンコートし、ＰＢ（９０℃、６０秒）を行うことにより膜厚３０ｎｍの液浸上層膜を形成した。ＡｒＦ液浸露光装置（Ｓ６１０Ｃ、ＮＩＫＯＮ製）を使用し、４５ｎｍライン／９０ｎｍピッチのパターンを投影するためのマスクを介して露光した。上記Ｌｉｔｈｉｕｓ  Ｐｒｏ−ｉのホットプレート上で１００℃、６０秒の条件でＰＥＢを行い、２３℃で３０秒間冷却した後、現像カップのＧＰノズルにて、２．３８質量％ＴＭＡＨ水溶液を現像液としてパドル現像を１０秒間行い、超純水でリンスした。２，０００ｒｐｍ、１５秒間振り切りでスピンドライすることにより、レジストパターンが形成された評価用基板を得た。
形成されたレジストパターンについて、線幅９０ｎｍのライン・アンド・スペースパターン（１Ｌ１Ｓ）を１対１の線幅に形成する露光量を最適露光量とした。なお、測定には走査型電子顕微鏡（ＣＧ−４０００、日立計測器製）を使用した。また、線幅９０ｎｍライン・アンド・スペースパターンの断面形状を、走査型電子顕微鏡（Ｓ−４８００、日立計測器製）にて観察した。基板上に形成されたパターンの高さ方向における中間での線幅Ｌｂと、パターン上部での線幅Ｌａを測定し、０．９≦Ｌａ／Ｌｂ≦１．１であった場合を「Ａ（良好）」、Ｌａ／Ｌｂ＜０．９、又はＬａ／Ｌｂ＞１．１であった場合を「Ｂ（不良）」と評価した。【０２２０】
【表５】
0005935807.tif 000028
【０２２１】
表５に示す通り、実施例１〜１４の液浸上層膜形成用組成物によれば、撥水性、現像液に対する溶解性、剥がれ耐性等の基本特性を十分満足する液浸上層膜を形成することができた。また、実施例１〜１４の液浸上層膜形成用組成物によれば、レジストパターン形成において、ブリッジ欠陥及びブロッブ欠陥が抑制され、パターン形状にも優れていた。
【産業上の利用可能性】
【０２２２】
本発明の液浸上層膜形成用組成物によると、撥水性、現像液に対する溶解性等の基本特性を十分満足した液浸上層膜を形成することができ、かつレジストパターン形成におけるブリッジ欠陥、ブロッブ欠陥等の現像欠陥を抑制することが可能となり、パターン形状に優れるレジストパターンを形成することができる。従って、これらは、今後ますます微細化が進行する電子デバイス製造におけるリソグラフィー工程に好適に用いることができる。